СПОСОБ ПОЛУЧЕНИЯ ДИОКСИДА УРАНА В ФОРМЕ ЗЕРЕН СФЕРИЧЕСКОЙ И НЕПРАВИЛЬНОЙ ФОРМЫ

3
3
8
1. Способ получения диоксида урана в форме зерен неправильной формы по методу золь-гель, отличающийся тем, что оксид урана UO при интенсивном перемешивании растворяют в органической кислоте, предпочтительно в аскорбиновой кислоте, полученный аскорбиново-гидрокси-урановый золь выпаривают до сухого остатка, а полученный гель подвергают термообработке при температуре 550°C и скорости нагрева 5°C/мин в воздушной среде до образования UO, после чего полученный оксид восстанавливают в атмосфере водорода и/или аргона, предпочтительно в атмосфере водорода, при температуре 1100°C до образования диоксида урана в виде сферических зерен.
3
3
8
2. Способ получения диоксида урана в форме сферических зерен по методу золь-гель, отличающийся тем, что оксид урана UO при интенсивном перемешивании растворяют в органической кислоте, предпочтительно в аскорбиновой кислоте, полученный аскорбиново-гидрокси-урановый золь при очень быстром перемешивании добавляют к органическому растворителю из группы алифатических спиртов с длинной цепью, предпочтительно н-октанолу, в частности 2-этил-1-гексанолу (ЭГ), который содержит 1 об.% моноолеата сорбитола, при этом процесс застывания заканчивается в тот момент, когда после прекращения перемешивания осаждающиеся на дно коричнево-фиолетовые сферические зерна уже не проявляют склонности к слипанию и образованию комочков, а затем сферические зерна геля выделяют, промывают ацетоном и подвергают термообработке при температуре 550°C и скорости нагрева 5°C/мин в воздушной среде до образования UO, который затем восстанавливают в атмосфере водорода и/или аргона, предпочтительно в атмосфере водорода, при температуре 1100°C до образования диоксида урана в виде сферических зерен.
2
3
2
2
3
8
3. Способ получения диоксида урана в виде зерен неправильной формы по методу золь-гель, отличающийся тем, что к раствору UO(NO)·6HO при интенсивном перемешивании добавляют органическую кислоту в твердом виде, предпочтительно аскорбиновую кислоту, в мольном соотношении 1:1, а затем раствор аммиака до достижения величины pH 4, полученный аскорбиново-гидрокси-урановый золь выпаривают до сухого остатка, а полученный в результате этого гель подвергают термообработке при температуре 550°C и скорости нагрева 5°C/мин в воздушной среде до образования UO, после чего полученный оксид восстанавливают в атмосфере водорода и/или аргона, предпочтительно в атмосфере водорода, при температуре 1100°C до образования диоксида урана в виде зерен неправильной формы.
2
3
2
2
3
8
4. Способ получения диоксида урана в виде сферических зерен методом золь-гель, отличающийся тем, что к раствору UO(NO)·6HO при интенсивном перемешивании добавляют органическую кислоту в твердом виде, предпочтительно аскорбиновую кислоту, в мольном соотношении 1:1, а затем раствор аммиака до достижения величины pH 4, после чего полученный аскорбиново-гидрокси-урановый золь подают очень медленно при очень интенсивном перемешивании в органический растворитель из группы алифатических спиртов с длинной цепью, предпочтительно н-октанол, в частности 2-этил-1-гексанол (ЭГ), который содержит 1 об.% моноолеата сорбитола (SPAN-80), при этом процесс застывания заканчивается в тот момент, когда после прекращения перемешивания осаждающиеся на дно коричнево-фиолетовые сферические зерна уже не проявляют склонности к слипанию и образованию комочков, а затем выделяют гель порошка в виде сферических зерен, промывают ацетоном и подвергают термообработке при температуре 550°C и скорости нагрева 5°C/мин в воздушной среде до образования UO, который затем восстанавливают в атмосфере водорода и/или аргона, предпочтительно в атмосфере водорода, при температуре 1100°C до образования диоксида урана в виде сферических зерен.
2
3
2
2
3
8
5. Способ получения диоксида урана в виде сферических зерен методом золь-гель, отличающийся тем, что UO(NO)·6HO растворяют в органической кислоте, предпочтительно аскорбиновой кислоте, а полученный аскорбиново-гидрокси-урановый золь подают очень медленно при очень интенсивном перемешивании в органический растворитель из группы алифатических спиртов с длинной цепью, предпочтительно н-октанол, в частности 2-этил-1-гексанол (ЭГ), который содержит 1 об.% эмульгатора, предпочтительно моноолеата сорбитола, при этом процесс застывания заканчивается в тот момент, когда после прекращения перемешивания осаждающиеся на дно коричнево-фиолетовые сферические зерна уже не проявляют склонности к слипанию и образованию комочков, а затем выделяют гель порошка в виде сферических зерен, промывают ацетоном и подвергают термообработке при температуре 550°C и скорости нагрева 5°C/мин в воздушной среде до образования UO, который затем восстанавливают в атмосфере водорода и/или аргона, предпочтительно в атмосфере водорода, при температуре 1100°C до образования диоксида урана в виде сферических зерен.